(57)【特許請求の範囲】
【請求項１】
鉄鋼スラグにフッ素の溶出抑制処理を施す方法において、
製鋼スラグ、高炉徐冷スラグの中から選ばれる１種以上のスラグであって、下記（a）および／または（b）に該当し、
（a）リン含有量が０．３mass％未満
（b）平成３年８月２３日環境庁告示第４６号（平成１３環告１６）に準拠した溶出試験により測定されるＣａ溶出量が１００ｍｇ／Ｌ未満
且つフッ素含有量が０．１５mass％以上である鉄鋼スラグ（Ａ）に対して、リンを固溶した２ＣａＯ・ＳｉＯ２、リンを固溶した３ＣａＯ・ＳｉＯ２、４ＣａＯ・Ｐ２Ｏ５、３ＣａＯ・Ｐ２Ｏ５、２ＣａＯ・Ｐ２Ｏ５、Ｃａ10(ＰＯ４)６(ＯＨ)２の中から選ばれる１種以上の鉱物相を有し、且つフッ素含有量が０．１５mass％未満、リン含有量が０．３mass％以上、平成３年８月２３日環境庁告示第４６号（平成１３環告１６）に準拠した溶出試験により測定されるＣａ溶出量が１００ｍｇ／Ｌ以上である鉄鋼スラグ（Ｂ）を添加し、鉄鋼スラグ（Ａ）の含有成分と鉄鋼スラグ（Ｂ）の含有成分によりフッ素を含む難溶性化合物を生成させる鉄鋼スラグの処理方法であり、
鉄鋼スラグ（Ｂ）が転炉脱炭スラグであることを特徴とする鉄鋼スラグの処理方法。
【請求項２】
鉄鋼スラグ（Ｂ）の粒径１０ｍｍ以下の割合が５０mass％以上であることを特徴とする請求項１に記載の鉄鋼スラグの処理方法。
【請求項３】
鉄鋼スラグ（Ａ）に鉄鋼スラグ（Ｂ）を添加して混合し、該混合スラグは添加水を含むことを特徴とする請求項１または２に記載の鉄鋼スラグの処理方法。
【請求項４】
請求項１〜３のいずれかに記載の鉄鋼スラグの処理方法により処理されることで生成したフッ素を含む難溶性化合物を含有することを特徴とする鉄鋼スラグ。
【発明の詳細な説明】
【技術分野】
【０００１】
本発明は、鉄鋼スラグ（製鋼スラグ、高炉徐冷スラグの中から選ばれる１種以上のスラグ）に含まれるフッ素を固定化し、スラグからのフッ素の溶出を効果的に抑制することができるスラグ処理方法に関するものである。
【背景技術】
【０００２】
従来、製鋼スラグや高炉徐冷スラグは、コンクリート骨材や路盤材料、港湾土木材料などの土木材料として広く利用されている。
鉄鋼製造プロセスの精錬工程では、ＣａＯなどの精錬剤の滓化促進剤としてフッ化カルシウム（ＣａＦ２）を主成分とするホタル石が使用されることがあり、このような精錬工程で発生するスラグはフッ素を含有している。また、スラグには、上記のようなフッ素源以外に、高炉装入原料を通じて不可避的にフッ素が混入することもある。
【０００３】
このようなフッ素含有スラグを骨材や土木材料として利用した場合、スラグが水（例えば、雨水、地下水など）に接するとスラグ中のフッ素が水に溶け出し、水質や土壌などを汚染する可能性がある。このような問題に対して、スラグからのフッ素の溶出を抑制するための方法が幾つか提案されている。
例えば、特許文献１には、製鋼スラグ融体にアルミニウム化合物を添加し、凝固過程において安定なＣａＯ−Ａｌ2Ｏ3−Ｆ系化合物を生成させることでフッ素を固定するとともに、製鋼スラグの雨水や地下水などへの溶解に際して、製鋼スラグから溶出するカルシウムイオンやアルミニウムイオンを用いて、スラグから溶出するフッ素を捕捉する方法が提案されている。
【０００４】
また、特許文献２には、フッ素を含む製鋼スラグに、カルシウムアルミネートを含む粉末からなるフッ素固定剤と、高炉徐冷スラグなどからなる増容材を添加し、フッ素を固定化する方法が提案されている。
また、特許文献３には、フッ素を含有する製鋼スラグに、燐含有化合物や燐含有鉱物などのような燐含有物を添加し、スラグからのフッ素の溶出を抑制するようにした方法が提案されている。
【特許文献１】特開２０００−２４７６９４号公報
【特許文献２】特開２０００−３３５９４６号公報
【特許文献３】特開２００３−２２６９０６号公報
【発明の開示】
【発明が解決しようとする課題】
【０００５】
しかしながら、特許文献１の方法は、スラグの凝固プロセスにおける処理であるため、アルミニウム化合物を添加するための設備が必要となるほか、生成するスラグ量も増加するため、経済性やスラグ処理の面で問題がある。
また、特許文献２の方法は、フッ素固定剤（カルシウムアルミネートを含む粉末）をかなり多量に混合しないと、フッ素の溶出量を環境基準値以下に抑えることができず、経済性に大きな問題がある。
また、特許文献３の方法も、フッ素の溶出を十分に抑制することができない。また、効果を高めようとして多量の燐含有物を添加すると、本来の用途に必要な一軸圧縮強度などの性能が悪化するおそれがある。
【０００６】
したがって本発明の目的は、製鋼スラグや高炉徐冷スラグからのフッ素溶出を効果的に抑制することができ、しかも特別な設備や処理剤などを用いることなく低コストに実施可能なスラグ処理方法を提供することにある。
【課題を解決するための手段】
【０００７】
上記課題を解決するため、本発明は以下を要旨とするものである。
［1］鉄鋼スラグにフッ素の溶出抑制処理を施す方法において、
製鋼スラグ、高炉徐冷スラグの中から選ばれる１種以上のスラグであって、下記（a）および／または（b）に該当し、
（a）リン含有量が０．３mass％未満
（b）平成３年８月２３日環境庁告示第４６号（平成１３環告１６）に準拠した溶出試験により測定されるＣａ溶出量が１００ｍｇ／Ｌ未満
且つフッ素含有量が０．１５mass％以上である鉄鋼スラグ（Ａ）に対して、リンを固溶した２ＣａＯ・ＳｉＯ２、リンを固溶した３ＣａＯ・ＳｉＯ２、４ＣａＯ・Ｐ２Ｏ５、３ＣａＯ・Ｐ２Ｏ５、２ＣａＯ・Ｐ２Ｏ５、Ｃａ10(ＰＯ４)６(ＯＨ)２の中から選ばれる１種以上の鉱物相を有し、且つフッ素含有量が０．１５mass％未満、リン含有量が０．３mass％以上、平成３年８月２３日環境庁告示第４６号（平成１３環告１６）に準拠した溶出試験により測定されるＣａ溶出量が１００ｍｇ／Ｌ以上である鉄鋼スラグ（Ｂ）を添加し、鉄鋼スラグ（Ａ）の含有成分と鉄鋼スラグ（Ｂ）の含有成分によりフッ素を含む難溶性化合物を生成させる鉄鋼スラグの処理方法であり、
鉄鋼スラグ（Ｂ）が転炉脱炭スラグであることを特徴とする鉄鋼スラグの処理方法。
【０００９】
［2］上記［1］の処理方法において、鉄鋼スラグ（Ｂ）の粒径１０ｍｍ以下の割合が５０mass％以上であることを特徴とする鉄鋼スラグの処理方法。
【００１０】
［3］上記［1］または［2］の処理方法において、鉄鋼スラグ（Ａ）に鉄鋼スラグ（Ｂ）を添加して混合し、該混合スラグは添加水を含むことを特徴とする鉄鋼スラグの処理方法。
［4］上記［1］〜［3］のいずれかの鉄鋼スラグの処理方法により処理されることで生成したフッ素を含む難溶性化合物を含有することを特徴とする鉄鋼スラグ。
【発明の効果】
【００１１】
本発明によれば、鉄鋼スラグ（Ａ）の含有成分と鉄鋼スラグ（Ｂ）の含有成分によりフッ素を含む難溶性化合物が生成し、鉄鋼スラグ（Ａ）のフッ素が固定されるので、鉄鋼スラグ（Ａ）からのフッ素の溶出を効果的に抑制することができる。特に、本発明では、（i）鉄鋼スラグ（Ｂ）は同じ鉱物相にカルシウムとリンを含有するため、反応に用いられるカルシウムとリンが同じ場所で供給され、且つカルシウムとリンが薄く広く分散することにより、純度が高いカルシウム、リンを使用するよりも少ない量でフッ素を固定でき、その分反応効率が高くなること、（ii）鉄鋼スラグ（Ｂ）のスラグ粒子表面がフッ素を含む化合物の析出サイトとして機能すること、などによると考えられる作用により、高いフッ素固定効果が得られる。また、特別な設備や処理剤を用いず、被処理鉄鋼スラグに他の鉄鋼スラグを添加・混合するだけでよいため、リサイクル材である鉄鋼スラグのみで完結し、他の天然資源、特に貴重な資源であるリンを新たに使用する必要がない。このため、鉄鋼スラグのフッ素溶出抑制処理を低コストに且つ低い環境負荷で実施することができる利点がある。
【発明を実施するための最良の形態】
【００１２】
本発明の鉄鋼スラグ（鉄鋼製造プロセスで発生するスラグ）の処理方法は、鉄鋼スラグにフッ素の溶出抑制処理を施す方法であり、製鋼スラグ、高炉徐冷スラグの中から選ばれる１種以上のスラグであって、フッ素含有量が０．１５mass％以上の鉄鋼スラグ（Ａ）に対して、カルシウムとリンを含有する鉱物相を有し且つフッ素含有量が０．１５mass％未満の鉄鋼スラグ（Ｂ）を添加し、鉄鋼スラグ（Ａ）の含有成分と鉄鋼スラグ（Ｂ）の含有成分によりフッ素を含む難溶性化合物を生成させるものである。
なお、鉄鋼スラグ（Ａ），（Ｂ）のフッ素含有量には、スラグ粒子からその表面に存在（付着）する水に溶出したフッ素分も含まれる。
【００１３】
本発明において、被処理スラグとなる鉄鋼スラグ（Ａ）は、フッ素含有量が０．１５mass％以上の製鋼スラグ、高炉徐冷スラグである。このようなフッ素含有量が０．１５mass％以上の鉄鋼スラグは、通常、フッ素溶出量（環境庁告示第４６号に準拠した溶出試験によるフッ素溶出量）が土壌環境基準を上回るので、フッ素溶出の抑制処理を施す必要がある。
ここで、製鋼スラグには、溶銑予備処理、転炉吹錬、鋳造などの工程で発生する製鋼系スラグ（例えば、転炉脱炭スラグ、脱燐スラグ、脱硫スラグ、脱珪スラグ、造塊スラグなど）、クロム鉱石溶融還元スラグ、電気炉スラグなどがあり、鉄鋼スラグ（Ａ）の対象となる製鋼スラグとしては、フッ素含有量が０．１５mass％以上のものであれば種類を問わないが、一般には、脱硫スラグ、脱燐スラグ、脱珪スラグ、クロム鉱石溶融還元スラグなどに、高フッ素含有量のもの（Ｆ≧０．１５mass％）がある。
【００１４】
本発明では、鉄鋼スラグに含まれるフッ素、リンおよびカルシウムの三成分によって難溶性化合物を生成させることで、スラグにフッ素を固定させるべく、鉄鋼スラグ（Ｂ）を鉄鋼スラグ（Ａ）に添加するものであり、鉄鋼スラグ（Ｂ）に含まれるリンとカルシウム（或いはさらに鉄鋼スラグ（Ａ）に含まれるリンまたはカルシウム）が鉄鋼スラグ（Ａ）のフッ素とともに難溶性化合物を生成し、フッ素を固定する。すなわち、ＣａとＰの溶液反応により、水には難溶解性であるがフッ素との反応活性が高いリン酸水素カルシウム水和物が生成し、この水和物とフッ素とが反応し、フッ素が固定される。このフッ素を固定した反応生成物（難溶性化合物）は、Ｃａ５（ＰＯ４）３Ｆ（フルオロアパタイト、Ｃａ10（ＰＯ４）6Ｆ2と表記されることもある）であると考えられ、この反応生成物は水への溶解度が低いため、フッ素固定機能が長期間にわたって持続し、スラグからのフッ素溶出を長期間にわたって効果的に抑制することができ、また環境へのＰの流失も防止することができる。
【００１５】
ここで、カルシウムとリンの供給源として鉄鋼スラグ（Ｂ）を用いることが本発明の大きな特徴であり、（i）鉄鋼スラグ（Ｂ）は同じ鉱物相にカルシウムとリンを含有するため、反応に用いられるカルシウムとリンが同じ場所で供給され、且つカルシウムとリンが薄く広く分散することにより、純度が高いカルシウム、リンを使用するよりも少ない量でフッ素を固定でき、その分反応効率が高くなること、（ii）鉄鋼スラグ（Ｂ）のスラグ粒子表面がフッ素を含む化合物の析出サイトとして機能すること、などの複合的な作用により、高いフッ素固定効果が得られるものと考えられる。
【００１６】
鉄鋼スラグ（Ｂ）中のカルシウムとリンを含有する鉱物相としては、リンを固溶した２ＣａＯ・ＳｉＯ２、リンを固溶した３ＣａＯ・ＳｉＯ２、４ＣａＯ・Ｐ２Ｏ５、３ＣａＯ・Ｐ２Ｏ５、２ＣａＯ・Ｐ２Ｏ５、Ｃａ10(ＰＯ４)６(ＯＨ)２などが挙げられ、鉄鋼スラグ（Ｂ）としては、これら鉱物相の１種以上を含むものが好ましい。
また、鉄鋼スラグ（Ｂ）は、リンとカルシウムの供給源となるものであるため、相応の量のリンとカルシウムを含有することが好ましい。具体的には、リン含有量が０．３mass％以上、好ましくは０．６mass％以上であることが好ましい。リン含有量が０．３mass未満では十分なリン供給源とならず、効果が少ない。また、カルシウムについては、平成３年８月２３日環境庁告示第４６号（平成１３環告１６）に準拠した溶出試験により測定されるＣａ溶出量が１００ｍｇ／Ｌ以上であることが望ましい。Ｃａ溶出量が１００ｍｇ／Ｌ未満では、十分なカルシウム供給源とならず、効果が少ない。
鉄鋼スラグ（Ａ）は、フッ素を固定する難溶性化合物を形成するべきリンおよび／またはカルシウムが不足したスラグであり、一般には、下記の（a）および／または（b）に該当するスラグである。
（a）リン含有量が０．３mass％未満
（b）平成３年８月２３日環境庁告示第４６号（平成１３環告１６）に準拠した溶出試験により測定されるＣａ溶出量が１００ｍｇ／Ｌ未満
【００１７】
鉄鋼スラグ（Ｂ）は、カルシウムとリンを含有する鉱物相を有し且つフッ素含有量が０．１５mass％未満のものであれば種類を問わないが、そのような条件を満足する鉄鋼スラグとしては、転炉脱炭スラグ、脱燐スラグなどの製鋼スラグが多い。
但し、鉄鋼スラグ（Ｂ）としては、特に転炉脱炭スラグが特に望ましい。転炉脱炭スラグは、主要鉱物相である２ＣａＯ・ＳｉＯ２中にリンが均一に分布しているため、スラグ粒子のほぼ全ての表層からリンを供給することができ、リンの供給効率が高いという利点がある。また、そのようなリンの均一な分布を有することは、スラグ粒子表面全体をフッ素を含む化合物の析出サイトとして機能させるという面でも好ましい。
【００１８】
鉄鋼スラグ（Ｂ）のカルシウムとリンを含有する鉱物相を有効に活用するには、鉄鋼スラグ（Ｂ）の粒径がある程度小さい方が好ましく、この意味で、鉄鋼スラグ（Ｂ）は粒径１０ｍｍ以下の割合が５０mass％以上であることが好ましい。また、鉄鋼スラグ（Ａ）の粒径は、特に規定しないが、混合スラグの粒度が用途に適した粒度分布となるように、鉄鋼スラグ（Ａ），（Ｂ）の粒度を適宜選定することが好ましい。
鉄鋼スラグ（Ａ）に対する鉄鋼スラグ（Ｂ）の添加量は特に制限はないが、鉄鋼スラグ（Ａ）のフッ素含有量、鉄鋼スラグ（Ｂ）のリン含有量およびＣａ溶出量などに応じて、鉄鋼スラグ（Ａ）のフッ素を適切に固定できるよう、添加量が選定される。
また、本発明では、被処理スラグである鉄鋼スラグ（Ａ）のフッ素含有量を０．１５mass％以上とし、この鉄鋼スラグ（Ａ）に添加する鉄鋼スラグ（Ｂ）のフッ素含有量を０．１５mass％未満とするものであるが、本発明の効果をより有効に生じさせるには、鉄鋼スラグ（Ｂ）のフッ素含有量は０．１mass％以下が好ましい。
【００１９】
本発明の処理方法では、基本的に鉄鋼スラグ（Ａ）に対して鉄鋼スラグ（Ｂ）を添加・混合するだけでよく、これにより元々スラグに含まれている水分を介して上述した機構に基づく反応が生じ、フッ素を含む難溶性化合物が生成し、スラグにフッ素が固定される。また、反応を供用前に進行させるために鉄鋼スラグ（Ａ）および／または鉄鋼スラグ（Ｂ）或いはそれらの混合スラグ（スラグの混合中を含む）に水を添加してもよい。但し、添加水の一部が流失しないような限度行うことが好ましい。
混合は重機による混合、混合プラントによる混合など任意の方法で行うことができる。養生は必ずしも必要ではないが、１日以上、望ましくは３日以上養生することにより、供用前にフッ素固定を進行させることができる。
【００２０】
鉄鋼スラグ（Ａ）に鉄鋼スラグ（Ｂ）を添加・混合する場合、それぞれが粉砕処理などで粒度調整された鉄鋼スラグ（Ａ）と鉄鋼スラグ（Ｂ）を混合してもよいし、鉄鋼スラグ（Ａ）と鉄鋼スラグ（Ｂ）を混合した混合スラグを粉砕処理など粒度調整してもよい。
本発明の処理法によれば、鉄鋼スラグ（Ａ）と鉄鋼スラグ（Ｂ）とからなり、且つ上記難溶性化合物を含有するフッ素溶出抑制処理スラグ（混合スラグ）が得られる。
【実施例】
【００２１】
表１に、被処理スラグであるスラグ（A1）〜（A3）と、これらのスラグに添加するスラグ（B）について、スラグの成分組成、フッ素溶出量およびカルシウム溶出量を示す。なお、スラグのフッ素溶出量およびカルシウム溶出量は、いずれも平成３年８月２３日環境庁告示第４６号（平成１３環告１６）に準拠した溶出試験による溶出量（以下の実施例で示すフッ素溶出量、カルシウム溶出量についても同様）であり、各スラグを２ｍｍの篩目で篩った篩下材（以下、２ｍｍ篩下材という）について測定した溶出量である。
【００２２】
［実施例１］
被処理スラグとして、フッ素溶出量が１．１ｍｇ／Ｌ、カルシウム溶出量が１０ｍｇ／Ｌであるスラグ（A1）を用い、このスラグ（A1）にスラグ（B）を質量比（A1）：（B）＝９０：１０の割合で添加・混合した。このときの両スラグ中の２ｍｍ篩下材の質量比（A1）：（B）は、７８．３：２１．７であった。添加・混合してから３日後に測定した混合スラグのフッ素溶出量は０．３５ｍｇ／Ｌであり、土壌環境基準（０．８ｍｇ／Ｌ以下）を満足した。また、混合スラグのカルシウム溶出量は７００ｍｇ／Ｌであった。
図１は、本発明例でのフッ素溶出抑制効果を示すもので、横軸が混合スラグ中でのスラグ（B）の配合率（但し、２ｍｍ篩下材としての配合率）である。図中、点線がスラグ（A1）単体でのフッ素溶出量とスラグ（B）単体でのフッ素溶出量を合算して求めた混合スラグのフッ素溶出量（計算値）であるが、これに対して、本発明例ではフッ素溶出量が大幅に低減しており、フッ素溶出の顕著な抑制効果が得られていることが判る。
【００２３】
［実施例２］
被処理スラグとして、フッ素溶出量が１．２ｍｇ／Ｌ、カルシウム溶出量が１２ｍｇ／Ｌであるスラグ（A2）を用い、このスラグ（A2）にスラグ（B）を質量比（A2）：（B）＝９０：１０の割合で添加・混合した。このときの両スラグ中の２ｍｍ篩下材の質量比（A1）：（B）は、７６．４：２３．６であった。添加・混合してから３日後に測定した混合スラグのフッ素溶出量は０．４１ｍｇ／Ｌであり、土壌環境基準（０．８ｍｇ／Ｌ以下）を満足した。また、混合スラグのカルシウム溶出量は７５０ｍｇ／Ｌであった。
図２は、本発明例でのフッ素溶出抑制効果を示すもので、横軸が混合スラグ中でのスラグ（B）の配合率（但し、２ｍｍ篩下材としての配合率）。図中、点線がスラグ（A2）単体でのフッ素溶出量とスラグ（B）単体でのフッ素溶出量を合算して求めた混合スラグのフッ素溶出量（計算値）であるが、これに対して、本発明例ではフッ素溶出量が大幅に低減しており、フッ素溶出の顕著な抑制効果が得られていることが判る。
【００２４】
［実施例３］
被処理スラグとして、フッ素溶出量が２．８〜４．５ｍｇ／Ｌ、カルシウム溶出量が４００〜５２０ｍｇ／Ｌである７種類のスラグ（A3）を用い、これらのスラグ（A3）に対し、それぞれスラグ（B）を質量比（A3）：（B）＝５０：５０の割合で添加・混合した。
表２に、添加・混合してから３日後に測定した各混合スラグのフッ素溶出量とカルシウム溶出量を示す。併せて、両スラグ中の２ｍｍ篩下材の質量比、スラグ（A3）単体でのフッ素溶出量とカルシウム溶出量、スラグ（A3）単体でのフッ素溶出量とスラグ（B）単体でのフッ素溶出量を合算して求めた混合スラグのフッ素溶出量（計算値）を表２に示す。
表２によれば、各混合スラグのフッ素溶出量は０．４１〜０．５８ｍｇ／Ｌであり、土壌環境基準（０．８ｍｇ／Ｌ以下）を満足している。そして、スラグ（A3）単体でのフッ素溶出量とスラグ（B）単体でのフッ素溶出量を合算して求めた混合スラグのフッ素溶出量（計算値）に対して、本発明例ではフッ素溶出量が大幅に低減しており、フッ素溶出の顕著な抑制効果が得られていることが判る。
【００２５】
［比較例］
被処理スラグとして、フッ素溶出量が２．８ｍｇ／Ｌ、カルシウム溶出量が４５０ｍｇ／Ｌであるスラグ（A3）を用い、このスラグ（A3）に水酸化カルシウムを５mass％添加した。この処理後のスラグ（A3）のフッ素溶出量は２．７ｍｇ／Ｌであり、土壌環境基準（０．８ｍｇ／Ｌ以下）を満足しなかった。また、同スラグ（A3）のカルシウム溶出量は９００ｍｇ／Ｌであった。
【００２６】
【表１】
0005098505.tif 000002
【００２７】
【表２】
0005098505.tif 000003
【図面の簡単な説明】
【００２８】
【図１】実施例１でのフッ素溶出抑制効果を示すグラフ
【図２】実施例２でのフッ素溶出抑制効果を示すグラフ
【図１】
0005098505.tif 000004
【図２】
0005098505.tif 000005